【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
異方性拡散層を少なくとも備えた、異方性光学フィルムであって、
前記異方性拡散層が、マトリックス領域と、前記異方性拡散層の一方の表面側から他方の表面側に向かって拡径していく形状を有する複数の傾斜構造体である柱状領域と、を含む構造領域を有し、
前記傾斜構造体は、
前記異方性拡散層を貫く平行方向に沿って配向されており、
前記構造領域の前記一方の表面側から５μｍ地点における径と前記構造領域の前記他方の表面側から５μｍ地点における径との比が、１：１．５〜１：４．０である
ことを特徴とする、光の入射角により拡散性が変化する異方性光学フィルム。
【請求項２】
前記傾斜構造体は、前記構造領域の前記一方の表面側から５μｍ地点における径が、０．５μｍ以上２．０μｍ未満であり、前記構造領域の前記他方の表面側から５μｍ地点における径が、２．０μｍ〜５．０μｍであることを特徴とする、請求項１に記載の異方性光学フィルム。
【請求項３】
前記傾斜構造体は、錐台状であることを特徴とする、請求項１又は２に記載の異方性光学フィルム。
【請求項４】
前記傾斜構造体は、円錐台状であることを特徴とする、請求項１〜３のいずれかに記載の異方性光学フィルム。
【請求項５】
前記異方性光学フィルムの厚みが、２０μｍ〜１００μｍであることを特徴とする、請求項１〜４のいずれかに記載の異方性光学フィルム。
【請求項６】
光拡散媒体を介して光硬化性の未硬化樹脂組成物層の一面に光を照射することによって、前記未硬化樹脂層を硬化させて異方性拡散層を形成させる硬化工程を含み、
前記光拡散媒体は、以下の方法によって測定された角度範囲の絶対値が、２°超８°以下である
ことを特徴とする、光の入射角により拡散性が変化する異方性光学フィルムの製造方法。
（角度範囲の求め方）
変角光度計ゴニオフォトメータ（株式会社ジェネシア製）に測定サンプルをセットし、測定サンプルに対し、光源の入射光が法線方向に対して０°となる角度に光源をセットし、受光部は測定サンプルの法線方向に対して−９０°〜＋９０°の範囲で可変させて拡散する光の強度を測定し、拡散透過率の最大値から１／１０の拡散透過率に当たる角度範囲を求める。
【手続補正２】
【補正対象書類名】明細書
【補正対象項目名】００１１
【補正方法】変更
【補正の内容】
【００１１】
本発明者等は、上記課題を解決すべく鋭意研究を重ねた。その結果、硬化樹脂層中に特定構造の領域を設けることにより、優れた拡散性及び拡散幅を有する異方性光学フィルムを形成可能なことを見出し、本発明を完成させた。即ち、本発明は、下記の通りである。
本発明（１）は、
異方性拡散層を少なくとも備えた、異方性光学フィルムであって、
前記異方性拡散層が、マトリックス領域と、前記異方性拡散層の一方の表面側から他方の表面側に向かって拡径していく形状を有する複数の傾斜構造体である柱状領域と、を含む構造領域を有し、
前記傾斜構造体は、
前記異方性拡散層を貫く平行方向に沿って配向されており、
前記構造領域の前記一方の表面側から５μｍ地点における径と前記構造領域の前記他方の表面側から５μｍ地点における径との比が、１：１．５〜１：４．０である
ことを特徴とする、光の入射角により拡散性が変化する異方性光学フィルムである。
本発明（２）は、
前記傾斜構造体が、前記構造領域の前記一方の表面側から５μｍ地点における径が、０．５μｍ以上２．０μｍ未満であり、前記構造領域の前記他方の表面側から５μｍ地点における径が、２．０μｍ〜５．０μｍであることを特徴とする、前記発明（１）の異方性光学フィルムである。
本発明（３）は、
前記傾斜構造体は、錐台状であることを特徴とする、前記発明（１）又は（２）の異方性光学フィルムである。
本発明（４）は、
前記傾斜構造体は、円錐台状であることを特徴とする、前記発明（１）〜（３）のいずれかの異方性光学フィルムである。
本発明（５）は、
前記異方性光学フィルムの厚みが、２０μｍ〜１００μｍであることを特徴とする、前記発明（１）〜（４）のいずれかの異方性光学フィルムである。
本発明（６）は、
光拡散媒体を介して光硬化性の未硬化樹脂組成物層の一面に光を照射することによって、前記未硬化樹脂層を硬化させて異方性拡散層を形成させる硬化工程を含み、
前記光拡散媒体は、以下の方法によって測定された角度範囲の絶対値が、２°超８°以下である
ことを特徴とする、光の入射角により拡散性が変化する異方性光学フィルムの製造方法である。
（角度範囲の求め方）
変角光度計ゴニオフォトメータ（株式会社ジェネシア製）に測定サンプルをセットし、測定サンプルに対し、光源の入射光が法線方向に対して０°となる角度に光源をセットし、受光部は測定サンプルの法線方向に対して−９０°〜＋９０°の範囲で可変させて拡散する光の強度を測定し、拡散透過率の最大値から１／１０の拡散透過率に当たる角度範囲を求める。
【手続補正３】
【補正対象書類名】明細書
【補正対象項目名】００１７
【補正方法】変更
【補正の内容】
【００１７】
【図１】図１は、（ａ）本実施形態に係る異方性光学フィルムの概念図であり、（ｂ）従来技術に係る異方性光学フィルムの概念図である。
【図２】図２は、本実施形態に係る異方性光学フィルムの概念図である。
【図３】図３は、本実施形態に係る光拡散媒体の光拡散特性の測定方法に関する概念図である。
【図４】図４は、本実施形態に係る異方性光学フィルムの拡散幅の測定方法に関する概念図である。
【図５】図５は、本実施形態に係る異方性光学フィルムの拡散幅の測定に用いるサンプル構造の一例を示す概念図である。
【図６】図６は、実施例１に係る異方性光学フィルムの断面写真である。
【図７】図７は、従来技術に係る異方性光学フィルムの断面写真である。
【手続補正４】
【補正対象書類名】明細書
【補正対象項目名】００２１
【補正方法】変更
【補正の内容】
【００２１】
本形態に係る異方性光学フィルムは、異方性拡散層（連続的な一層）として光硬化性樹脂組成物からなる層（光硬化性樹脂組成物層）を有する。光硬化性樹脂組成物層は、光（例えば紫外線）により硬化した光硬化性樹脂組成物からなる層である。そして、当該光硬化性樹脂組成物層には、その層を貫く方向に配向した複数（無数）の傾斜構造体である柱状領域が平面方向に亘って形成されている。更に、異方性拡散層中において、このような柱状領域が存在する層（異方性拡散層を、層に平行な断面で見たときに、当該断面上に柱状領域が存在する領域）を構造領域とし、このような柱状領域が存在しない層（異方性拡散層を、層に平行な断面で見たときに、当該断面上に柱状領域が存在しない領域）を無構造領域とする。尚、「柱状領域」とは、屈折率が周辺領域と僅かに異なる微小な棒状の光硬化性樹脂組成物領域を指す。また、このような「柱状領域」以外の異方性拡散層中の光硬化性樹脂組成物領域を、マトリックス領域とする。このように、柱状領域の屈折率は、マトリックス領域の屈折率と異なっていればよいが、屈折率がどの程度異なるかは特に限定されず、相対的なものである。マトリックス領域の屈折率が柱状領域の屈折率よりも低い場合、マトリックス領域は低屈折率領域となる。逆に、マトリックス領域の屈折率が柱状領域の屈折率よりも高い場合、マトリックス領域は高屈折率領域となる。
【手続補正５】
【補正対象書類名】明細書
【補正対象項目名】００２５
【補正方法】変更
【補正の内容】
【００２５】
ここで、図１（ａ）に示す本形態に係る異方性拡散層によれば、柱状領域が、異方性拡散層の一方の表面側（図面における上方側）近傍から他方の表面側（図面における下方側）近傍に向かって拡径していく形状を有する傾斜構造体となっている。他方、図１（ｂ）に示す従来技術に係る異方性拡散層は、本形態に係る異方性拡散層と同様に、マトリックス領域と、柱状領域と、を含むものであるが、柱状領域の形態が、複数の傾斜構造体となっていない｛異方性拡散層の一方の表面側（図面における上方側）近傍の径と、他方の表面側（図面における下方側）近傍の径と、構造体中の径がほぼ等しくなっている｝。
【手続補正６】
【補正対象書類名】明細書
【補正対象項目名】００２６
【補正方法】変更
【補正の内容】
【００２６】
このように、本形態に係る異方性光学フィルムによれば、柱状領域の形態を複数の傾斜構造体とすることで、より多くの入射角の光を屈折可能となるため、拡散性に優れたものとすることができる。
【手続補正７】
【補正対象書類名】明細書
【補正対象項目名】００２８
【補正方法】変更
【補正の内容】
【００２８】
（形状）
傾斜構造体の形状としては特に限定されないが、図２（ａ）に示すように、表面側近傍における形状が台状でなくとも、本発明に係る効果を奏するが、錐台状であることが好ましく、円錐台状であることがより好ましい。特に円錐台状とした場合には、円による光の拡散が発生し、ギラツキが少なくなる効果がある。
【手続補正８】
【補正対象書類名】明細書
【補正対象項目名】００２９
【補正方法】変更
【補正の内容】
【００２９】
また、傾斜構造体としては、図２（ｂ）に示すように、その中心軸が傾斜した構造体（軸傾斜構造体）であってもよい。
【手続補正９】
【補正対象書類名】明細書
【補正対象項目名】００３０
【補正方法】変更
【補正の内容】
【００３０】
ここで、傾斜構造体は、図２（ｃ）に示すように、その一部が、異方性拡散層の一方の表面側近傍から他方の表面側近傍に向かって縮径し、更に拡径していく構造を有していてもよい。また、図２（ｄ）に示すように、図２（ｃ）に示す、縮径及び拡径構造を有する傾斜構造体において、その中心軸が傾斜した軸傾斜構造としてもよい。更に、図２（ｅ）に示すように、異方性拡散層の一方の表面側近傍から縮径していく縮径構造部の中心軸と、異方性拡散層の他方の表面側近傍に向かって拡径していく拡径構造部の中心軸と、が一致しないように構成してもよい。
【手続補正１０】
【補正対象書類名】明細書
【補正対象項目名】００３２
【補正方法】変更
【補正の内容】
【００３２】
（径）
傾斜構造体は、前述のように、構造領域の一方の表面側近傍における径が、構造領域の他方の表面側近傍における径よりも小さく、表面側から他方の表面に向かって拡径していく形状を有するよう構成されている。尚、「一方の表面側近傍」及び「他方の表面側近傍」とは、異方性拡散層の断面において、基準となる表面から、深さ５μｍの位置を示す。ここで、基準となる表面とは、構造領域の最外部となる面である（例えば、無構造領域を有する場合には構造領域と無構造領域との境界面であり、構造領域が基材又はその他の部材と接合されている場合にはその境界面である）。
【手続補正１１】
【補正対象書類名】明細書
【補正対象項目名】００３４
【補正方法】変更
【補正の内容】
【００３４】
合わせて、構造領域の他方の表面側近傍における径は、２．０μｍ以上５．０μｍ以下であることが好適であり、３．０μｍ以上５．０μｍ以下であることがより好適である。２．０μｍ未満では透過性が低下しやすく、５．０μｍ超では光拡散性が低下しやすい。
【手続補正１２】
【補正対象書類名】明細書
【補正対象項目名】００３５
【補正方法】変更
【補正の内容】
【００３５】
また、一方の表面側近傍における径：他方の表面側近傍における径は、１：１．５〜１：４．０であることが好適であり、１：１．５〜１：３．０であることがより好適であり、１：１．５〜１：２．０であることが更に好適である。この比率を下回ると、拡散性の向上効果が得られ難くなり、この比率を上回ると、拡散性が低下する。
【手続補正１３】
【補正対象書類名】明細書
【補正対象項目名】００３６
【補正方法】変更
【補正の内容】
【００３６】
傾斜構造体の傾斜は、後述の製造工程における光拡散媒体に添加するフィラーの添加量、形状、大きさにより適宜調整可能である。
【手続補正１４】
【補正対象書類名】明細書
【補正対象項目名】００３９
【補正方法】変更
【補正の内容】
【００３９】
≪異方性光学フィルムの製造方法≫
本形態に係る異方性光学フィルムは、反射性基材や等方性拡散媒体上に直接塗工等により設けることも可能であるが、通常の加工技術により粘着剤や接着剤を介して貼り合せることも出来る。また、例えば、本形態に係る異方性光学フィルムと屈曲性支持体やボードとの貼り合せを行う場合等も粘着剤や接着剤を使用することが好ましい。屈曲性支持体やボード自体が反射性を有する場合は、その反射面に直接異方性光学フィルムを積層することが出来るのは言うまでもないことである。以下、まず異方性拡散層の原料を説明し、次いでその製造工程を説明する。
【手続補正１５】
【補正対象書類名】明細書
【補正対象項目名】００５１
【補正方法】変更
【補正の内容】
【００５１】
＜工程＞
異方性拡散層（異方性光学フィルム）の製造方法としては、光硬化性樹脂組成物を適当な基材フィルム上に塗布し又はシート状に設け、未硬化樹脂組成物層を形成し（塗布工程）、必要に応じ、乾燥して溶剤を揮発させた上で、この未硬化性樹脂組成物層上に光照射マスクを設け（光照射マスク接合工程）、また光照射マスク上に光拡散媒体を配置し（光拡散媒体配置工程）、更に光拡散媒体上に光源を配置して、光硬化性樹脂組成物に光を照射（硬化工程）することで、異方性光拡散層（異方性光学フィルム）を作製することが出来る。以下、各工程に関して詳述する。
【手続補正１６】
【補正対象書類名】明細書
【補正対象項目名】００５６
【補正方法】変更
【補正の内容】
【００５６】
光照射マスクは、光硬化性樹脂組成物の硬化や形成を促進させたり、硬化時の酸素阻害を防いだり、異方性拡散の強度をコントロールする等の目的で使用される。光照射マスクの材質としては、光線が透過する透明な可撓性を有するシートであれば特に限定されないが、柱状領域をより効率良く形成させるために、光吸収性フィラー（例えば、カーボン等）をポリマーマトリックス中に分散したもので、入射光の一部は光吸収性フィラーに吸収されるが、光吸収性フィラーの存在しない開光部は光が十分に透過できるようなマスクとすることが好ましい。
【手続補正１７】
【補正対象書類名】明細書
【補正対象項目名】００５７
【補正方法】変更
【補正の内容】
【００５７】
ここで、光照射マスク接合工程としては、前述の通り、乾燥して溶剤を揮発させた上で、この未硬化樹脂組成物層上に光照射マスクを接合（接触）させればよいため、例えば、前述の隔壁を設け、基材フィルムと、隔壁と、光照射マスクと、で形成される空間内に未硬化状態の光硬化性樹脂組成物を充填する、等により、前記塗布工程と光照射マスク接合工程とを同時に行う工程等であってもよい。尚、前述のように、光照射マスクは各種の機能を奏するものであるが、光照射マスクを用いずとも異方性拡散層を製造可能であるため、光照射マスク接合工程は必須の工程ではない。
【手続補正１８】
【補正対象書類名】明細書
【補正対象項目名】００５８
【補正方法】変更
【補正の内容】
【００５８】
〔光拡散媒体配置工程〕
次に、未硬化樹脂組成物層に照射される光に適当な特性を付与するために、光拡散媒体を配置する{光拡散媒体は、未硬化樹脂組成物層の硬化用の光源と、未硬化樹脂組成物層と、の間に配置される部材である（光照射マスクを有している場合には、光照射マスク上）｝。
【手続補正１９】
【補正対象書類名】明細書
【補正対象項目名】００５９
【補正方法】変更
【補正の内容】
【００５９】
（光拡散媒体）
光拡散媒体の光拡散特性は、図３に示すように、変角光度計ゴニオフォトメータ（株式会社ジェネシア製）を用いて、光拡散媒体である測定サンプルに対し、光源の入射光が法線方向に対して０°となる角度に光源をセットし、受光部（検出器）は測定サンプルの法線方向に対して−９０°〜＋９０°の範囲で可変させて拡散する光の強度を測定した際、拡散透過率（受光強度）の最大値から１／１０の拡散透過率に当たる角度範囲の絶対値が、２°超８°以下である。光拡散媒体における、入射光の拡散範囲の角度の絶対値がこのような数値範囲から外れる場合、所望の柱状領域が形成されない。尚、この数値は、後述の硬化工程において照射する光の波長に対して測定される数値である。
【手続補正２０】
【補正対象書類名】明細書
【補正対象項目名】００６０
【補正方法】変更
【補正の内容】
【００６０】
このような性質を有する光拡散媒体としては特に限定されないが、例えば、フィラー（例えば、ポリスチレン粒子）の入った樹脂板（例えば、アクリル板）等の拡散板を挙げることができる。この場合、フィラーの添加量、形状、大きさにより、光拡散媒体の性質を調整可能である。または、フィルムの表面にホログラムの干渉波面による微細な凹凸を転写し、その構造による屈折作用又は回折作用により、入射光を一定の角度に拡散させるレンズ拡散板（ＬＳＤ、Ｌｕｍｉｎｉｔ，ＬＬＣ社製）等も適用できる。ここで、光拡散媒体は、前述のように、入射光に適当な特性を付与し、未硬化樹脂組成物層に照射するための部材である。従って、未硬化樹脂組成物層に対して前記適当な特性の光を照射可能な限り、光拡散媒体として、複数の拡散板等を組み合わせたものとしてもよい（その場合、光拡散媒体全体に対して前記の光拡散特性を測定すればよい）。また、レンチキュラーレンズを二つ組み合わせて用いる等によっても、同様の効果を奏し得る。
【手続補正２１】
【補正対象書類名】明細書
【補正対象項目名】００６２
【補正方法】変更
【補正の内容】
【００６２】
ここで、前述の通り、本発明に係る傾斜構造体としては、図２（ｂ）に示すように、その中心軸が傾斜した構造体（軸傾斜構造体）であってもよい。
【手続補正２２】
【補正対象書類名】明細書
【補正対象項目名】００６３
【補正方法】変更
【補正の内容】
【００６３】
（ヘイズ値）
光拡散媒体のヘイズ値としては、５〜３０％が好適であり、１５〜３０％がより好適である。ヘイズ値が小さすぎると、錐台状（円錐台状）の構造とし難くなり、ヘイズ値が大きすぎると、複数の傾斜構造体である柱状領域自体ができ難い。
【手続補正２３】
【補正対象書類名】明細書
【補正対象項目名】００６４
【補正方法】変更
【補正の内容】
【００６４】
尚、光拡散媒体の配置箇所としては、光照射マスクの上に直接配置してもよいし、光照射マスクの上に光照射マスクと離隔するように配置してもよい。また、光照射マスク接合工程を設けない（光照射マスクを使用しない）場合には、光拡散媒体を、未硬化樹脂組成物層の上に直接（未硬化樹脂組成物層と接触し得るように）、又は、未硬化樹脂組成物層の上に未硬化樹脂組成物層と離隔するように配置すればよい。
【手続補正２４】
【補正対象書類名】明細書
【補正対象項目名】００６６
【補正方法】変更
【補正の内容】
【００６６】
〔硬化工程〕
次に、未硬化樹脂組成物層に、光拡散媒体を介して光を照射することにより、全方向に拡散する拡散光線である光が未硬化樹脂組成物層に照射され、未硬化樹脂組成物層が硬化し、複数の傾斜構造体を有する柱状領域が形成された、異方性拡散層（光硬化性樹脂組成物層）を形成する。
【手続補正２５】
【補正対象書類名】明細書
【補正対象項目名】００６８
【補正方法】変更
【補正の内容】
【００６８】
未硬化樹脂組成物層に照射する光線は、当該未硬化樹脂組成物層を硬化可能な波長を含んでいることが必要で、紫外線硬化性の樹脂組成物を用いる場合には、通常は水銀灯の３６５ｎｍを中心とする波長の光が利用される。この波長帯を使って本形態の異方性拡散層を作製する場合、照度としては０．０１〜１００ｍＷ／ｃｍ２の範囲であることが好ましく、より好ましくは０．１〜２０ｍＷ／ｃｍ２の範囲である。照度が０．０１ｍＷ／ｃｍ２未満であると硬化に長時間を要するため、生産効率が悪くなり、１００ｍＷ／ｃｍ２超であると光硬化性樹脂組成物の硬化が速すぎて構造形成を生じず、目的の異方性拡散特性を発現できない場合があるからである。
【手続補正２６】
【補正対象書類名】明細書
【補正対象項目名】００６９
【補正方法】変更
【補正の内容】
【００６９】
ＵＶの照射時間は特に限定されないが、１０〜１８０秒間、より好ましくは３０〜１２０秒間である。その後、光拡散媒体、光照射マスク及び基材フィルムを剥離することで、本形態に係る異方性拡散層（異方性光学フィルム）を得ることができる。
【手続補正２７】
【補正対象書類名】明細書
【補正対象項目名】００７０
【補正方法】変更
【補正の内容】
【００７０】
本発明の異方性拡散層は、上述の如く光（低照度ＵＶ光）を比較的長時間照射することにより未硬化樹脂組成物層中に柱状領域が形成されることで得られるものである。そのため、このような光照射（ＵＶ照射）だけでは未反応のモノマー成分が残存して、べたつきを生じたりしてハンドリング性や耐久性に問題がある場合がある。そのような場合は、１０００ｍＷ／ｃｍ２以上の高照度の光（ＵＶ光）を追加照射して残存モノマーを重合させることが出来る。この時の光照射（ＵＶ照射）は光拡散媒体側とは逆側（反対面）から行うのが好ましい。
【手続補正２８】
【補正対象書類名】明細書
【補正対象項目名】００７６
【補正方法】変更
【補正の内容】
【００７６】
［実施例１］
厚さ１００μｍ、７６×２６ｍｍサイズのＰＥＴフィルム（東洋紡株式会社製、商品名：Ａ４１００、ヘイズ＝０．５％）を基材フィルムとして、その縁部全周に、ディスペンサーを使い硬化性樹脂で高さ１００μｍの隔壁を形成した。この隔壁の中に下記の光硬化性樹脂組成物を充填し、ＵＶ照射マスク（光照射マスク）としてヘイズが１．３％であるＰＶＡフィルムでカバーした。
・シリコーン・ウレタン・アクリレート（屈折率：１．４６０、重量平均分子量：５，８９０）２０重量部
（ＲＡＨＮ社製、商品名：００−２２５／ＴＭ１８）
・ネオペンチルグリコールジアクリレート（屈折率：１．４５０）  ３０重量部
（ダイセル・サイテック株式会社製、商品名Ｅｂｅｃｒｙｌ１４５）
・ビスフェノールＡのＥＯ付加物ジアクリレート（屈折率：１．５３６）  １５重量部
（ダイセル・サイテック株式会社製、商品名：Ｅｂｅｃｙｌ１５０）
・フェノキシエチルアクリレート（屈折率：１．５１８）  ４０重量部
（共栄社化学株式会社製、商品名：ライトアクリレートＰＯ−Ａ）
・２，２−ジメトキシ−１，２−ジフェニルエタン−１−オン  ４重量部
（ＢＡＳＦ社製、商品名：Ｉｒｇａｃｕｒｅ６５１）
この両面をフィルムで挟まれた１００μｍの厚さの液膜を８０℃に加熱したホットプレートに載せ、ＵＶ照射マスク側からＵＶスポット光源（浜松ホトニクス株式会社製、商品名：Ｌ２８５９−０１）の落射用照射ユニットから出射される平行光線（波長３６５ｎｍの紫外線）を、照射強度５ｍＷ／ｃｍ２として、更に照射するＵＶ光の光拡散媒体として平均粒径が１μｍのポリスチレン粒子をアクリル樹脂に分散したヘイズが１５％の拡散板を介して、１分間照射して、更に、基材フィルム側から照射強度２０ｍＷ／ｃｍ２のＵＶ光を照射して、完全に硬化させた。そこから、基材フィルムおよびＵＶ照射マスクを剥がして本発明の９８μｍの厚みの図１（a）に示すような複数の傾斜構造体である柱状領域を有する実施例１の異方性光学フィルム（異方性拡散層）を得た。
本実施例で用いた光拡散媒体の光拡散特性は４°であった。
【手続補正２９】
【補正対象書類名】明細書
【補正対象項目名】００８０
【補正方法】変更
【補正の内容】
【００８０】
［実施例５］
隔壁の厚みを５０μｍとし、ＵＶ照射マスクとしてカーボンを分散して製膜したヘイズ１９．８％のＰＶＡフィルムを用い、照射するＵＶ光の光拡散媒体として2枚のレンチキュラーレンズの拡散方向を直角になるように配置したヘイズが３０％の拡散板を用いたこと以外は実施例１と同様にして、４８μｍの厚みの異方性光学フィルムを得た。
本実施例で用いた光拡散媒体の光拡散特性は８°であった。
［実施例６］
隔壁の厚みを３０μｍとし、ＵＶ照射マスクとして、カーボンを分散して製膜したヘイズ１９．８％のＰＶＡフィルムを用い、照射するＵＶ光の光拡散媒体として2枚のレンチキュラーレンズの拡散方向を直角になるように配置したヘイズが３０％の拡散板を用いたこと以外は実施例１と同様にして、２９μｍの厚みの異方性光学フィルムを得た。
本実施例で用いた光拡散媒体の光拡散特性は８°であった。
［実施例７］
隔壁の厚みを２０μｍとしたこと以外は実施例１と同様にして、２２μｍの厚みの異方性光学フィルムを得た。本実施例で用いた光拡散媒体の光拡散特性は実施例１と同様に４°であった。
【手続補正３０】
【補正対象書類名】明細書
【補正対象項目名】００８３
【補正方法】変更
【補正の内容】
【００８３】
＜ＵＶ照射マスクおよび光拡散媒体のヘイズの測定＞
日本電色工業株式会社製のヘイズメーターＮＤＨ−２０００を用いて、ＪＩＳ  Ｋ７１３６に準拠してヘイズを測定した。
【手続補正３１】
【補正対象書類名】明細書
【補正対象項目名】００８４
【補正方法】変更
【補正の内容】
【００８４】
＜光拡散媒体の光拡散特性の測定＞
図３に示すように、光源の投光角、受光器の受光角を任意に可変できる変角光度計ゴニオフォトメータ（株式会社ジェネシア製）を用いて、実施例および比較例の光拡散媒体の評価を行った。光拡散媒体である測定サンプルに対し、光源の入射光が法線方向に対して０°となる角度に光源をセットし、受光器は測定サンプルの法線方向に対して、−９０〜＋９０°の範囲で可変させて拡散する光の強度を測定した。光拡散媒体の光拡散特性は、受光強度（拡散透過率）の最大値から１／１０の受光強度に当たる角度範囲とした。
【手続補正３２】
【補正対象書類名】明細書
【補正対象項目名】００８６
【補正方法】変更
【補正の内容】
【００８６】
＜異方性光学フィルムの拡散幅の測定＞
光源の投光角、受光器の受光角を任意に可変できる変角光度計ゴニオフォトメータ（株式会社ジェネシア製）を用いて、実施例および比較例の異方性光学フィルムの評価を行った。光源からの直進光を受ける位置に受光部を固定し、その間のサンプルホルダーに実施例および比較例で得られた異方性光学フィルムをセットした。図４に示すように回転軸（Ｌ）としてサンプルを回転させてそれぞれの入射角に対応する直線透過光量を測定した。この評価方法によって、どの角度の範囲で入射される光が拡散するかを評価することができる。この回転軸（Ｌ）は、図５に示されるサンプルの構造におけるC−C軸と同じ軸である（尚、図５においては、簡単のために通常のピラー構造としている）。直線透過光量の測定は、視感度フィルターを用いて可視光領域の波長（３８０ｎｍ〜７８０ｎｍ）を測定した。「拡散幅」とは、最大直線透過率と最小直線透過率との中間値となる直線透過率に対する、入射光の拡散角度範囲である。
【手続補正３３】
【補正対象書類名】明細書
【補正対象項目名】００８７
【補正方法】変更
【補正の内容】
【００８７】
＜異方性光学フィルムのギラツキの評価＞
異方性光学フィルムの干渉（虹）については、透過光をさまざまな角度から目視で観察し、ギラツキ（干渉虹）の有無を評価した。
【手続補正３４】
【補正対象書類名】明細書
【補正対象項目名】００８８
【補正方法】変更
【補正の内容】
【００８８】
＜異方性光学フィルムの断面観察＞
異方性光学フィルムの断面は、ミクロトームで薄く切片化した観察用サンプルを２００倍の光学顕微鏡で観察した。観察した断面写真より、異方性光学フィルムの構造領域に対し、表面側（光照射側）から５μｍ地点及び基材側（基材フィルム貼付側）から５μｍ地点で、１００個の傾斜構造体の幅を測定し、その平均値を傾斜構造体の外径とみなした。尚、前述の通り、構造領域は、異方性拡散層の最外部の基準線（粗さ曲線の平均線）に対して略平行となる平行線を引いた際、全柱状領域の個数に対しての、当該平行線に接触している柱状体領域の個数の割合が、５０％超となる領域とした。
【手続補正３５】
【補正対象書類名】明細書
【補正対象項目名】００８９
【補正方法】変更
【補正の内容】
【００８９】
ここで、本実施例１に係る複数の傾斜構造体を有する異方性光学フィルムの断面写真を図６、従来技術に係る傾斜構造体を有しない異方性光学フィルムの断面写真を図７、として各々示す。
【手続補正３６】
【補正対象書類名】明細書
【補正対象項目名】００９３
【補正方法】変更
【補正の内容】
【００９３】
表１ないし２に示すとおり、実施例の異方性光学フィルムは、優れた拡散性と広い拡散幅とを有するのに対し、比較例の異方性光学フィルムは、狭い拡散幅を有した異方性光学フィルムとなり劣るものであった。特に実施例３の異方性光学フィルムは、ギラツキ（干渉虹）がなく、優れた拡散性と広い拡散幅とを有していた。また実施例５の異方性光学フィルムは、ギラツキはやや劣るものの、優れた拡散性と広い拡散幅とを有していた。更に実施例６の異方性光学フィルムにおいては、ギラツキはやや劣るものの、薄膜でありながら、優れた拡散性と広い拡散幅とを有していた。
【手続補正３７】
【補正対象書類名】図面
【補正対象項目名】図３
【補正方法】変更
【補正の内容】
【図３】
2016194573.tif 000001